L'utilisation de plus en plus courante, dans l'industrie du bâtiment, de plaques de plâtre préfabriquées entraîne la mise en oeuvre d'une technique particulière pour le jointement de ces plaques entre elles. La technique la plus généralement retenue est la suivante - préparation d'un enduit à l'eau, - application de cet enduit à l'aide d'un couteau de peintre sur les parties à joindre, - collage sur cet enduit d'une bande de papier, - recouvrement de cette bande de papier par une nouvelle application d'enduit, - séchage durant 24 heures, - couverture du Joint par un enduit de finition. L'objet de la présente invention est de proposer l'utilisation, pour la réalisation de ces joints, d'une bande plâtrée à plâtre adhérent. Une bande plâtrée, réalisée à partir d'un support textile sur lequel est collé du plâtre, est couramment utilisée pour realiser des appareils de contention en orthopédie ou en traumatologie. Pour la réalisation de ces appareils, les bandes plâtrées à plâtre adhérent, après trempage dans l'eau, sont utilisées en circulaire ou en attelle pour assurer une rigidité maximum à un appareil de poids le plus faible possible. Cette bande plâtrée à plâtre adhérent est egalement actuellement utilisez en protection de calorifuge de canalisation. L'utilisation de bandes plâtrées selon l'invention pour traitement de joints de plaques de plâtre simplifie la technique de pose et réduit le temps de mise en oeuvre par rapport à la technique actuellement utilisée et décrite au début de ce brevet, tout en garantissant le résultat. Il suffit, en effet, de - mouiller la bande plâtrée, - placer la bande sur le joint où elle adhère instantanément, - lisser à l'aide d'un couteau de peintre, - dès le durcissement de la bande (2 à 4 minutes), la recouvrir par un enduit de finition. Les bandes plâtrées habituellement préparées pour l'utilisation chirurgicale ou pour la protection de calorifuge présentent une adhérence immédiate sur plaques de plâtre insuffisante, qui les rend inaptes au traitement de joints faisant l'objet de 1 'invention. I1 est nécessaire d'améliorer cette propriété d'adhérence immédiate en modifiant sensiblement la formule connue de l'homme de l'Art, pour la fabrication des bandes plâtrées à usage chirurgical ou pour la protection de calorifuge. En particulier, le pourcentage et/ou la viscosité d'un ou de plusieurs des produits adhésifs tels que l'alcool polyvinylique, les polyacrylates, les éthers de cellulose ou autres dérivés de la cellulose, habituellement utilisés lors de la fabrication de bandes plâtrées, doit (doivent) être augmenté(s) dans des proportions pouvant varier de 20 % à 200 %, préférentiellement de 50 % à 150 %, selon les produits utilisés. Afin d'augmenter de manière plus importante l'adhérence immédiate sur plaques de plâtre, cette modification de la proportion ou de la viscosité des produits adhésifs peut s'accompagner de l'addition d'un produit mouillant tel qu'un sel d'ammonium quaternaire ou de l'augmentation de la proportion de ce produit ou de ce type de produits s'il entre dans la formule habituelle de fabrication de bandes plâtrées. Les exemples suivants, non limitatifs, illustrent la modification de formule à apporter Exemple I - Préparation d'une bande plâtrée à usage chirurgicale. Des bandes plâtrées sont préparées par enduction, sur une singalette de coton par exemple, d'une bouillie aqueuse de gypse renfermant comme liant, pour 100 kg de gypse, 0,5 kg de méthylhydroxypropylcellulose ou de méthylhydroxyéthylcellulose. Ce liant, fabriqué par exemple par les Sociétés DOW, HENKEL ou HOECHST, peut se caractériser par une viscosité Brookfield de sa solution à 2 % dans l'eau, variant de 100 à 500 centipoises. La nappe obtenue est séchee, puis le gypse cuit en plâtre selon un procédé bien connu de l'homme de l'Art. Les bandes ainsi préparées sont aptes à l'usage chirurgical ou pour la protection de calorifuge, mais l'adhérence immédiate sur des plaques de plâtre est insuffisante. Exemple 2 - Préparation d'une bande platrée selon l'invention Des bandes plâtrées sont préparées selon le processus décrit dans l'exemple 1. La formule utilisée se différencie neanmoins de la formule précédenté en ce qu'elle renferme, pour 100 kg de gypse, 1 kg (au lieu de 0,5 kg) du liant désigné dans l'exemple 1. Les bandes obtenues possèdent une adhésivité instantanée sur plaques de plâtre satisfaisante pour le traitement de joints. Exemple 3 Des bandes plâtrées sont préparées selon le processus décrit dans l'exemple 1. La formule utilisée se différencie cependant de celle de l'exemple 1 en ce qu'elle renferme en outre, pour 100 kg de gypse, 0,7 kg d'un alcool polyvinylique caractérisé en particulier par un indice d'ester de 100-200 et une viscosité Brookfield de 22 à 30 centipoises. Ce produit est additionné sous forme d'une solution aqueuse à 12 Z et est fabriqué par exemple par la Société RHONE POULENC. Les bandes obtenues possèdent une adhésivité instantanée sur plaques de plâtre satisfaisante pour le traitement de joints. Exemple 4 Des bandes plâtrees sont préparées comme décrit dans les exemples 2 ou 3. La formule utilisée se différencie de celle des exemples 2 ou 3 en ce qu'elle renferme en outre, pour 100 kg de gypse, 80 ml d'une solution à 50 % de chlorure de benzalkonium dans l'eau. Les bandes obtenues possèdent une adhésivité instantanée sur plaques de plâtre sensiblement plus importante que celle des bandes fabriquées dans les exemples 2 et 3 et sont donc aptes pour le traitement de joints. REVENDICATIONS 1. Bandes plâtrées à peintre adhérent préparées, selon une technique connue, pour les bandes plâtrées à usage chirurgical, par enduction d'un support de tissu par une bouillie aqueuse de gypse contenant un ou plusieurs produits adhésifs tels que alcool polyvinylique, polyacrylates, éthers de cellulose ou autres dérivés de la cellulose et éventuellement un produit mouillant, puis séchage et cuisson du platre, caractérisées en ce que le pourcentage et/ou la viscosité du ou des produits adhésifs sont de 20 à 200 % plus élevés que ceux des bandes plâtrees à usage chirurgical. 2. Bandes plâtrées selon la revendication 1, caractérisées en ce que le pourcentage et/ou la viscosité du ou des produits adhésifs sont, de préférence, de 50 à 150 Z plus élevés que ceux des bandes plâtrées à usage chirurgical. 3. Bandes plâtrées selon l'une des revendications 1 et 2, caractérisées en ce qu'elles contiennent une plus grande proportion de produit mouillant que les bandes plâtrées à usage chirurgical. 4. Bande plâtree selon l'une des revendications 1 et 2, caractérisée en ce qu'elle contient, pour 100 kg de gypse, 1 kg de méthylhydroxypropylcellulose ou de méthylhydroxyéthylcellulose, dont la solution à 2 % dans l'eau a une viscosité Brookfield de 100 à 500 centipoises. 5. Bande plâtrée selon l'une des revendications 1 et 2, caractérisée en ce qu'elle contient, pour 100 kg de gypse, 0,7 kg d'alcool polyvinylique en solution aqueuse à 12 %, dont la viscosité Brookfield est de 22 à 30 centipoises. 6. Bande plâtrée selon l'une dcs revendications 4 et 5, caractérisée en ce qu'elle contient, en plus, pour 100 kg de gypse, 80 ml d'une solution aqueuse à 50 Z de chlorure de benzalkonium. 7. Procédé d'utilisation des bandes plâtrées selon l'une des revendications 1 à 6 pour traiter les joints de plaques de plâtre, caractérisé en ce qu'on mouille la bande plâtrée, la place sur le joint où elle adhère instantanément, la lisse à l'aide d'un couteau de peintre et après 2 à 4 minutes, la bande étant durcie, la recouvre par un enduit de finition.